(57)【要約】  低誘電率で高強度な絶縁膜の形成に好適に使用可能な絶縁膜材料、配線間の寄生容量が低減可能な多層配線基板及びその製造方法、並びに、高速で信頼性の高い半導体装置及びその製造方法を提供することを目的とする。  本発明の絶縁膜材料は、下記構造式（１）で表される構造を有するポリカルボシラン化合物を少なくとも含むことを特徴とする。【化２５】2009008212.tif 000029  ただし、前記構造式（１）中、Ｒ１は、ｎ回の繰返しの中で、互いに同一であってもよいし異なっていてもよく、炭素数１〜４の炭化水素及び芳香族炭化水素のいずれかを表す。Ｒ２は、ｎ回の繰返しの中で、互いに同一であってもよいし異なっていてもよく、炭素数１〜４の炭化水素及び芳香族炭化水素のいずれかを表す。ｎは、５〜５，０００の整数を表す。
2009008212.tif 000002
【特許請求の範囲】
【請求項１】
下記構造式（１）で表される構造を有するポリカルボシラン化合物を少なくとも含むことを特徴とする絶縁膜材料。
【化１４】
2009008212.tif 000018
ただし、前記構造式（１）中、Ｒ１は、ｎ回の繰返しの中で、互いに同一であってもよいし異なっていてもよく、炭素数１〜４の炭化水素及び芳香族炭化水素のいずれかを表す。Ｒ２は、ｎ回の繰返しの中で、互いに同一であってもよいし異なっていてもよく、炭素数１〜４の炭化水素及び芳香族炭化水素のいずれかを表す。ｎは、５〜５，０００の整数を表す。
【請求項２】
前記ポリカルボシラン化合物の重量平均分子量が、４００より大きく１０，０００以下である請求の範囲第１項に記載の絶縁膜材料。
【請求項３】
前記構造式（１）で表されるポリカルボシラン化合物におけるシラノール基の含有量（[Ｓｉ−ＯＨ]／ポリカルボシラン化合物の重量平均分子量×１００）が、１重量％〜２０重量％である請求の範囲第１項または第２項に記載の絶縁膜材料。
【請求項４】
前記シラン化合物を更に含む請求の範囲第１項乃至第３項のいずれか１項に記載の絶縁膜材料。
【請求項５】
前記シラン化合物が、アルコキシ基、シラザン結合、クロロ基、アルキルアミノ基及び水酸基の少なくともいずれかを有する請求の範囲第４項に記載の絶縁膜材料。
【請求項６】
前記シラン化合物が、下記一般式（１）〜（３）のいずれかで表される化合物を含む請求の範囲第４項または第５項に記載の絶縁膜材料。
【化１５】
2009008212.tif 000019
【化１６】
2009008212.tif 000020
【化１７】
2009008212.tif 000021
ただし、前記一般式（１）〜（３）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ただし、前記一般式（１）〜（３）におけるＲ１、Ｒ２およびＲ３の少なくともいずれか１つには、少なくとも１つの不飽和結合を有する基が含まれる。
【請求項７】
前記シラン化合物が、下記一般式（１）〜（３）のいずれかで表される化合物からなる群から選ばれた少なくとも２つの化合物について、それぞれＸ１、Ｘ２およびＸ３の少なくともいずれか１つを取り去り、窒素を介して互いに結合させて得られる窒素介在化合物を含む、請求の範囲第４項乃至第６項のいずれかに記載の絶縁膜材料。
【化１８】
2009008212.tif 000022
【化１９】
2009008212.tif 000023
【化２０】
2009008212.tif 000024
ただし、前記一般式（１）〜（３）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ただし、前記一般式（１）〜（３）におけるＲ１、Ｒ２およびＲ３の少なくともいずれか１つには、少なくとも１つの不飽和結合を有する基が含まれる。
【請求項８】
前記窒素介在化合物が、下記一般式（４）〜（７）のいずれかで表される化合物を含む、請求の範囲第７項に記載の絶縁膜材料。
【化２１】
2009008212.tif 000025
【化２２】
2009008212.tif 000026
【化２３】
2009008212.tif 000027
【化２４】
2009008212.tif 000028
ただし、前記一般式（４）〜（７）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ｎは３〜５の整数を表す。ただし、前記一般式（４）〜（７）におけるＲ１、Ｒ２およびＲ３の少なくともいずれか１つには、少なくとも１つの不飽和結合を有する基が含まれる。
【請求項９】
前記不飽和結合を有する基が、フェニル基、ビニル基及びピリジニル基からなる群から選択された基である請求の範囲第６項乃至第８項のいずれか１項に記載の絶縁膜材料。
【請求項１０】
基板上に、複数の配線層と、絶縁膜とからなり、かつ前記配線層どうしが電気的に接続された多層配線構造を有してなり、請求の範囲第４項乃至第９項のいずれか１項に記載の絶縁膜材料を用いてケイ素含有絶縁膜を形成し、前記ケイ素含有絶縁膜に少なくとも一種類の光を単独または組み合わせて照射して得られたことを特徴とする多層配線基板。
【請求項１１】
基板上に、複数の配線層と、これらの配線層の間に配置された層間絶縁膜とからなり、かつ前記配線層どうしが、前記層間絶縁膜を貫通する貫通孔を通して電気的に接続された多層配線構造を有してなり、
前記層間絶縁膜が、請求の範囲第１項乃至第９項のいずれか１項に記載の絶縁膜材料を用いて形成されたことを特徴とする多層配線基板。
【請求項１２】
基板上に、複数の配線層と、これらの配線層の間に配置された層間絶縁膜とからなり、かつ前記配線層どうしが、前記層間絶縁膜を貫通する貫通孔を通して電気的に接続された多層配線構造を有する多層配線基板であって、
前記層間絶縁膜上に、請求の範囲第１項乃至第９項のいずれか１項に記載の絶縁膜材料を用いて形成された、エッチング用ストッパ膜及び化学的機械研磨用ストッパ膜の少なくともいずれかを有することを特徴とする多層配線基板。
【請求項１３】
被加工面上に、請求の範囲第１項乃至第９項のいずれかに記載の絶縁膜材料を用いて層間絶縁膜を形成する層間絶縁膜形成工程と、
前記層間絶縁膜に対して、エッチングにより配線用パターンを形成する配線パターン形成工程と、
前記配線用パターンを用いて配線層を形成する配線層形成工程と、
を繰返し行うことを少なくとも含むことを特徴とする多層配線基板の製造方法。
【請求項１４】
層間絶縁膜形成工程が、絶縁膜材料を被加工面上に塗布した後、熱処理を行うことを含む請求の範囲第１２項または第１３項に記載の多層配線基板の製造方法。
【請求項１５】
熱処理が、５０℃〜４００℃の不活性ガスの存在下にて行われる請求の範囲第１４項に記載の多層配線基板の製造方法。
【請求項１６】
層間絶縁膜形成工程が、絶縁膜材料を被加工面上に塗布した後、少なくとも一種類の光を単独または組み合わせて照射することを含む請求の範囲第１２項または第１３項に記載の多層配線基板の製造方法。
【請求項１７】
トランジスタと、該トランジスタを表面に備えた半導体基板と、該半導体基板上に設けられた多層配線構造と、該多層配線構造の最上層に配設された電極パッドとを少なくとも有してなり、前記多層配線構造が、前記半導体基板上に、複数の配線層と、これらの配線層の間に配置された層間絶縁膜とからなり、前記配線層どうしが、前記層間絶縁膜を貫通する貫通孔を通して電気的に接続され、かつ前記トランジスタと前記電極パッドとが、前記多層配線構造を通じて電気的に接続された半導体装置であって、
前記層間絶縁膜が、請求の範囲第１項乃至第９項のいずれかに記載の絶縁膜材料を用いて形成されたことを特徴とする半導体装置。
【請求項１８】
トランジスタと、該トランジスタを表面に備えた半導体基板と、該半導体基板上に設けられた多層配線構造と、該多層配線構造の最上層に配設された電極パッドとを少なくとも有してなり、前記多層配線構造が、前記半導体基板上に、複数の配線層と、これらの配線層の間に配置された層間絶縁膜とからなり、前記配線層どうしが、前記層間絶縁膜を貫通する貫通孔を通して電気的に接続され、かつ前記トランジスタと前記電極パッドとが、前記多層配線構造を通じて電気的に接続された半導体装置であって、
前記層間絶縁膜上に、請求の範囲第１項乃至第９項のいずれか１項に記載の絶縁膜材料を用いて形成された、エッチング用ストッパ膜及び化学的機械研磨用ストッパ膜の少なくともいずれかを有することを特徴とする半導体装置。
【請求項１９】
半導体基板の表面に、トランジスタを形成するトランジスタ形成工程と、
被加工面上に、請求の範囲第１項乃至第９項のいずれか１項に記載の絶縁膜材料を用いて層間絶縁膜を形成する層間絶縁膜形成工程、該層間絶縁膜に対して、エッチングにより配線用パターンを形成する配線パターン形成工程、及び該配線用パターンを用いて配線層を形成する配線層形成工程を、繰返し行うことにより多層配線構造を形成する多層配線構造形成工程と、
前記多層配線構造の最上層に電極パッドを形成する電極形成工程と、
を少なくとも含むことを特徴とする半導体装置の製造方法。
【発明の詳細な説明】
【技術分野】
【０００１】
本発明は、半導体集積回路における多層配線内の絶縁膜の形成に好適に使用可能な絶縁膜材料、該絶縁膜材料を用いて形成した絶縁膜等を有する多層配線基板及びその製造方法、並びに、該絶縁膜材料で形成された絶縁膜等を有する半導体装置及びその製造方法に関する。
【背景技術】
【０００２】
近年、半導体集積回路の集積度の増加及び素子密度の向上に伴い、特に半導体素子の多層化への要求が高まっている。この半導体集積回路の高集積化に伴い、配線間隔は更に狭くなることから、配線間の容量増大による配線遅延が問題となっている。ここで、前記配線遅延（Ｔ）は、次式、Ｔ∝ＣＲ、で表され、配線抵抗（Ｒ）及び配線間の容量（Ｃ）に影響を受ける。そして、誘電率（ε）と前記配線間の容量（Ｃ）との関係は、次式、Ｃ＝ε０εｒ・Ｓ／ｄ、で表される。なお、該式において、Ｓは電極面積、ε０は真空の誘電率、εｒは絶縁膜の誘電率、ｄは配線間隔をそれぞれ表す。前記配線間の容量（Ｃ）は、配線厚を薄くし電極面積を小さくすることで低減できるものの、配線厚を薄くすると、更に前記配線抵抗（Ｒ）の上昇を招くために高速化を達成し得ない。したがって、前記配線遅延（Ｔ）を小さくし、高速化を図るためには、絶縁膜の低誘電率化が有効な手段となる。
多層配線構造を有する半導体装置においては、金属配線間隔が狭くなる傾向にあり、静電誘導による金属配線のインピーダンスが増大し、応答速度の遅延や消費電力の増大が懸念されている。このため、半導体基板と金属配線との間、又は金属配線間に設けられる層間絶縁膜の比誘電率をできる限り小さくすることが必要となる。【０００３】
従来の絶縁膜の材料としては、二酸化珪素(ＳｉＯ２)、窒化珪素(ＳｉＮ)、燐珪酸ガラス(ＰＳＧ)等の無機材料、ポリイミド等の有機系高分子材料などが用いられている。
しかし、半導体装置で多用されているＣＶＤ−ＳｉＯ２膜の誘電率は、４程度と高いものである。また、低誘電率ＣＶＤ膜として検討されているＳｉＯＦ膜は、誘電率が約３．３〜３．５であるが、吸湿性が高く、誘電率が経時的に上昇してしまうという問題がある。【０００４】
近年、加熱により蒸発乃至分解する有機樹脂等を低誘電率膜形成用材料に添加し、成膜時の加熱により多孔質化させた多孔質皮膜が提案されている。該多孔質皮膜は、空孔を有するため、従来に比して低誘電率化の実現を図ることができるものの、現状では空孔サイズが１０ｎｍ以上と大きく、更なる誘電率の低減を目的として、空隙率（空孔の存在率）を高くすると、吸湿による誘電率上昇や膜強度の低下が生じるという問題がある。
現在、膜の低誘電率化を目的として、薬液の塗布により膜形成を行い、膜密度の低減を図ることが行われており、該薬液としては、シリコン化合物を用いたものが知られている（特許文献１参照）。しかし、シリコン化合物、特にポリカルボシラン化合物を用いる場合、膜形成が困難であるという問題がある。その理由としては、ポリカルボシラン化合物の構造が、次式、（−Ｓｉ−Ｒ−）ｎ−、で表され（ただし、Ｒは、少なくとも１つのＣを有する有機基である。）、結合環境的にハイドロカーボン材料と近い構造を有しているため、架橋が進まないことが挙げられる。このため、得られた膜は、半導体装置に用いる絶縁膜としては、強度が不充分であることがあった。【０００５】
【特許文献１】特開２００１−１２７１５２号公報
【発明の開示】
【０００６】
本発明は、従来における前記問題を解決し、以下の目的を達成することを課題とする。即ち、本発明は、低誘電率で高強度な絶縁膜の形成に好適に使用可能な絶縁膜材料、該絶縁膜材料を用いて形成された絶縁膜等を有し、配線間の寄生容量が低減可能な多層配線基板及びその製造方法、並びに、前記絶縁膜材料を用いて形成された絶縁膜等を含む多層配線構造を有する高速で信頼性の高い半導体装置及びその製造方法を提供することを目的とする。
【０００７】
本発明者等は、前記課題に鑑み、鋭意検討を行った結果、以下の知見を得た。即ち、従来のポリカルボシランの珪素水素結合における水素原子を、水酸基に置換することにより、シラノール基を有するポリカルボシラン化合物を合成した。ここで、ポリカルボシランをシラノール化すると、ポリカルボシランが親水化し、他の親水性溶媒又は親水性化合物と容易に混合することができ、従来非常に困難であったシラン化合物との混合が容易となり、混合するシラン化合物の種類、添加量等により、自在に特性及び材料組成を変更可能であることを知見した。また、前記シラン化合物、好ましくは、不飽和結合を有する基が含まれるシラン化合物を添加すると、低誘電率且つ高強度な絶縁膜が得られることを知見した。また、前記シラノール基を有するポリカルボシラン化合物を含む絶縁膜材料を用いると、２つの水酸基が脱水縮合反応により容易にシロキサン結合へと架橋するため、シラノール基の意図的な脱水縮合反応によってポリカルボシラン化合物の架橋を促進させ、高強度で低誘電率な絶縁膜を形成することができることを見出し、本発明を完成するに至った。
【０００８】
本発明は、本発明者等の前記知見に基づくものであり、前記課題を解決するための手段としては、以下の通りである。即ち、
本発明の絶縁膜材料は、下記構造式（１）で表される構造を有するポリカルボシラン化合物を少なくとも含むことを特徴とする。
【化１】
2009008212.tif 000003
ただし、前記構造式（１）中、Ｒ１は、ｎ回の繰返しの中で、互いに同一であってもよいし異なっていてもよく、炭素数１〜４の炭化水素及び芳香族炭化水素のいずれかを表す。Ｒ２は、ｎ回の繰返しの中で、互いに同一であってもよいし異なっていてもよく、炭素数１〜４の炭化水素及び芳香族炭化水素のいずれかを表す。ｎは、５〜５，０００の整数を表す。
該絶縁膜材料においては、前記構造式（１）で表されるポリカルボシラン化合物を含み、該ポリカルボシラン化合物は、シラノール基を有するので、該絶縁膜材料を用いて絶縁膜を形成すると、シラノール基の意図的な脱水縮合反応によってポリカルボシラン化合物の架橋を促進させることができ、高強度で誘電率の低い絶縁膜が得られる。このため、前記絶縁膜材料を用いて形成した絶縁膜は、層間絶縁膜、エッチング用ストッパ膜、化学的機械研磨用ストッパ膜（ＣＭＰストッパ膜）、などとして用いることができ、多層配線の形成に好適に使用可能であり、各種半導体装置の製造に好適に使用可能であり、本発明の多層配線基板及び本発明の半導体装置の製造に特に好適に使用可能である。
【０００９】
従来より、絶縁膜の寄生容量による信号伝播速度の低下が知られていたが、半導体デバイスの配線間隔が１μｍ以上の世代では配線遅延のデバイス全体への影響は少なかった。近時、半導体集積回路が高集積化され、多層配線構造化されるようになり、配線幅・間隔が狭くなり、配線間隔が１μｍ以下、特に今後０．１μｍ以下で、回路を形成すると、配線間の寄生容量がデバイス速度に大きく影響を及ぼすこととなる。
現在、半導体装置の多層配線構造は、その用途に応じて、プラズマにより形成されたシリコン化合物からなる膜が主に利用されている。しかし、プラズマによるシリコン化合物からなる膜は、非常に緻密構造となり膜強度が高い反面、誘電率が高いという問題がある。しかし、低誘電率で、高強度であり、応答速度の高速化に寄与し得る本発明の絶縁膜材料を用いて形成した絶縁膜によれば、前記配線間の寄生容量の低下を達成することができ、前記信号伝播速度の高速化が可能となる。
【００１０】
本発明の多層配線基板は、基板上に、複数の配線層と、絶縁膜とからなり、かつ前記配線層どうしが電気的に接続された多層配線構造を有してなり、
前記絶縁膜が、本発明の前記絶縁膜材料を用いてケイ素含有絶縁膜を形成し、前記ケイ素含有絶縁膜に少なくとも一種類の光を単独または組み合わせて照射して得られたことを特徴とする。
【００１１】
これらの多層配線基板においては、本発明の前記絶縁膜材料を用いて形成され、より低誘電率で寄生容量が低減され、しかも耐ダメージ性に優れた絶縁膜を含む多層配線構造を有するので、信号伝播速度の高速化が可能であり、応答速度の高速化が要求されるＩＣ、ＬＳＩ等の高集積度の半導体集積回路等に特に好適である。
【００１２】
本発明の多層配線基板の製造方法は、被加工面上に、本発明の絶縁膜材料を用いて層間絶縁膜を形成する層間絶縁膜形成工程と、前記層間絶縁膜に対して、エッチングにより配線用パターンを形成する配線パターン形成工程と、前記配線用パターンを用いて配線層を形成する配線層形成工程と、を繰返し行うことを少なくとも含むことを特徴とする。
【００１３】
この多層配線基板の製造方法では、層間絶縁膜形成工程において、被加工面上に、本発明の絶縁膜材料を用いて層間絶縁膜が形成され、配線パターン形成工程において、前記層間絶縁膜に対して、エッチングにより配線用パターンが形成され、配線層形成工程において、前記配線用パターンを用いて配線層が形成され、前記層間絶縁膜形成工程、前記配線パターン形成工程、及び前記配線層形成工程が繰返し行われる。
【００１４】
本発明の半導体装置は、トランジスタと、該トランジスタを表面に備えた半導体基板と、該半導体基板上に設けられた多層配線構造と、該多層配線構造の最上層に配設された電極パッドとを少なくとも有してなり、前記多層配線構造が、前記半導体基板上に、複数の配線層と、これらの配線層の間に配置された層間絶縁膜とからなり、前記配線層どうしが、前記層間絶縁膜を貫通する貫通孔を通して電気的に接続され、かつ前記トランジスタと前記電極パッドとが、前記多層配線構造を通じて電気的に接続された半導体装置であって、前記層間絶縁膜が、本発明の前記絶縁膜材料を用いて形成されたことを特徴とする。
また、本発明の半導体装置は、トランジスタと、該トランジスタを表面に備えた半導体基板と、該半導体基板上に設けられた多層配線構造と、該多層配線構造の最上層に配設された電極パッドとを少なくとも有してなり、前記多層配線構造が、前記半導体基板上に、複数の配線層と、これらの配線層の間に配置された層間絶縁膜とからなり、前記配線層どうしが、前記層間絶縁膜を貫通する貫通孔を通して電気的に接続され、かつ前記トランジスタと前記電極パッドとが、前記多層配線構造を通じて電気的に接続された半導体装置であって、前記層間絶縁膜上に、本発明の前記絶縁膜材料を用いて形成された、エッチング用ストッパ膜及び化学的機械研磨用ストッパ膜の少なくともいずれかを有することを特徴とする。
【００１５】
これらの半導体装置においては、本発明の前記絶縁膜材料を用いて形成された層間絶縁膜、エッチング用ストッパ膜及び化学的機械研磨用ストッパ膜の少なくともいずれかを含む多層配線構造を有しているので、前記配線間の寄生容量の低下と前記配線抵抗の低下とが達成され、高速で信頼性の高いフラッシュメモリ、ＤＲＡＭ、ＦＲＡＭ、ＭＯＳトランジスタ、などに特に好適である。
【００１６】
本発明の半導体装置の製造方法は、半導体基板の表面に、トランジスタを形成するトランジスタ形成工程と、被加工面上に、本発明の絶縁膜材料を用いて層間絶縁膜を形成する層間絶縁膜形成工程、該層間絶縁膜に対して、エッチングにより配線用パターンを形成する配線パターン形成工程、及び該配線用パターンを用いて配線層を形成する配線層形成工程を、繰返し行うことにより多層配線構造を形成する多層配線構造形成工程と、前記多層配線構造の最上層に電極パッドを形成する電極形成工程と、を少なくとも含むことを特徴とする。
【００１７】
この半導体装置の製造方法では、トランジスタ形成工程において、半導体基板の表面に、トランジスタが形成され、多層配線構造形成工程において、被加工面上に、本発明の絶縁膜材料を用いて層間絶縁膜が形成される層間絶縁膜形成工程、該層間絶縁膜に対して、エッチングにより配線用パターンが形成される配線パターン形成工程、及び該配線用パターンを用いて配線層が形成される配線層形成工程が、繰返し行われることにより多層配線構造が形成され、電極形成工程において、前記多層配線構造の最上層に電極パッドが形成される。
【００１８】
本発明によると、従来における前記問題を解決することができ、低誘電率で高強度な絶縁膜の形成に好適に使用可能な絶縁膜材料、該絶縁膜材料を用いて形成された絶縁膜等を有し、配線間の寄生容量が低減可能な多層配線基板及びその製造方法、並びに、前記絶縁膜材料を用いて形成された絶縁膜を含む多層配線構造を有する高速で信頼性の高い半導体装置及びその製造方法を提供することができる。
【図面の簡単な説明】
【００１９】
【図１】図１は、実施例２及び比較例２で得られた絶縁膜のＦＴ−ＩＲスペクトルを示すグラフ図である。
【図２Ａ】図２Ａは、本発明の絶縁膜材料を用いて形成された層間絶縁膜を含む多層配線構造を有する本発明の半導体装置の製造方法の一例を示す工程図（その１）である。
【図２Ｂ】図２Ｂは、本発明の絶縁膜材料を用いて形成された層間絶縁膜を含む多層配線構造を有する本発明の半導体装置の製造方法の一例を示す工程図（その２）である。
【図２Ｃ】図２Ｃは、本発明の絶縁膜材料を用いて形成された層間絶縁膜を含む多層配線構造を有する本発明の半導体装置の製造方法の一例を示す工程図（その３）である。
【図２Ｄ】図２Ｄは、本発明の絶縁膜材料を用いて形成された層間絶縁膜を含む多層配線構造を有する本発明の半導体装置の製造方法の一例を示す工程図（その４）である。
【図２Ｅ】図２Ｅは、本発明の絶縁膜材料を用いて形成された層間絶縁膜を含む多層配線構造を有する本発明の半導体装置の製造方法の一例を示す工程図（その５）である。
【図２Ｆ】図２Ｆは、本発明の絶縁膜材料を用いて形成された層間絶縁膜を含む多層配線構造を有する本発明の半導体装置の製造方法の一例を示す工程図（その６）である。
【図２Ｇ】図２Ｇは、本発明の絶縁膜材料を用いて形成された層間絶縁膜を含む多層配線構造を有する本発明の半導体装置の製造方法の一例を示す工程図（その７）である。
【図２Ｈ】図２Ｈは、本発明の絶縁膜材料を用いて形成された層間絶縁膜を含む多層配線構造を有する本発明の半導体装置の製造方法の一例を示す工程図（その８）である。
【図２Ｉ】図２Ｉは、本発明の絶縁膜材料を用いて形成された層間絶縁膜を含む多層配線構造を有する本発明の半導体装置の製造方法の一例を示す工程図（その９）である。
【図２Ｊ】図２Ｊは、本発明の絶縁膜材料を用いて形成された層間絶縁膜を含む多層配線構造を有する本発明の半導体装置の製造方法の一例を示す工程図（その１０）である。
【図２Ｋ】図２Ｋは、本発明の絶縁膜材料を用いて形成された層間絶縁膜を含む多層配線構造を有する本発明の半導体装置の製造方法の一例を示す工程図（その１１）である。
【図３】図３は、本発明の多層配線基板の一例を示す断面概略図である。
【図４Ａ】図４Ａは、本発明の半導体装置の一例を製造するための工程図（その１）である。
【図４Ｂ】図４Ｂは、本発明の半導体装置の一例を製造するための工程図（その２）である。
【図４Ｃ】図４Ｃは、本発明の半導体装置の一例を製造するための工程図（その３）である。
【図４Ｄ】図４Ｄは、本発明の半導体装置の一例を製造するための工程図（その４）である。
【図５Ａ】図５Ａは、本発明の半導体装置の一例を製造するための工程図（その５）である。
【図５Ｂ】図５Ｂは、本発明の半導体装置の一例を製造するための工程図（その６）である。
【図６Ａ】図６Ａは、本発明の半導体装置の一例を製造するための工程図（その７）である。
【図６Ｂ】図６Ｂは、本発明の半導体装置の一例を製造するための工程図（その８）である。
【図６Ｃ】図６Ｃは、本発明の半導体装置の一例を製造するための工程図（その９）である。
【図７Ａ】図７Ａは、本発明の半導体装置の一例を製造するための工程図（その１０）である。
【図７Ｂ】図７Ｂは、本発明の半導体装置の一例を製造するための工程図（その１１）である。
【図７Ｃ】図７Ｃは、本発明の半導体装置の一例を製造するための工程図（その１２）である。
【図８Ａ】図８Ａは、本発明の半導体装置の一例を製造するための工程図（その１３）である。
【図８Ｂ】図８Ｂは、本発明の半導体装置の一例を製造するための工程図（その１４）である。
【図９Ａ】図９Ａは、本発明の半導体装置の一例を製造するための工程図（その１５）である。
【図９Ｂ】図９Ｂは、本発明の半導体装置の一例を製造するための工程図（その１６）である。
【発明を実施するための最良の形態】
【００２０】
（絶縁膜材料）
本発明の絶縁膜材料は、下記構造式（１）で表されるポリカルボシラン化合物を少なくとも含んでなり、好ましくは、シラン化合物を含み、更に必要に応じて、溶媒、その他の成分等を含んでなる。
【化２】
2009008212.tif 000004
ただし、前記構造式（１）中、Ｒ１は、ｎ回の繰返しの中で、互いに同一であってもよいし異なっていてもよく、炭素数１〜４の炭化水素及び芳香族炭化水素のいずれかを表す。Ｒ２は、ｎ回の繰返しの中で、互いに同一であってもよいし異なっていてもよく、炭素数１〜４の炭化水素及び芳香族炭化水素のいずれかを表す。ｎは、５〜５，０００の整数を表す。【００２１】
−ポリカルボシラン化合物−
前記ポリカルボシラン化合物としては、シラノール基を有し、前記構造式（１）で表される構造を有する限り特に制限はなく、目的に応じて適宜選択することができるが、その全体構造としては、対象性を有するのが好ましい。この場合、絶縁膜を形成すると、サイズが大きく、かつ均一な空孔が形成されるため、空孔率を上昇させても、膜強度を維持することができる。
また、前記ポリカルボシラン化合物は、シラノール基を有するので、親水性を示し、他の親水性溶媒又は親水性化合物と容易に混合することができ、従来非常に困難であったシラン化合物との混合も容易である。また、後述するように、シラノール基の脱水縮合反応によってポリカルボシラン化合物の架橋を促進させ、高強度な絶縁膜を形成することができる。
更に、前記ポリカルボシラン化合物は、構造中に炭化水素又は芳香族炭化水素が豊富に含まれるので、得られる絶縁膜と、多孔質膜とのエッチング選択比を充分に取ることができ、エッチングの際のストッパ膜、化学的機械研磨の際のストッパ膜、等に好適な絶縁膜の形成に好適に使用可能である。【００２２】
前記ポリカルボシラン化合物が、前記構造式（１）で表される構造を有することを確認する方法としては、特に制限はなく、目的に応じて適宜選択することができ、例えば、ＮＭＲにより分析することができる。【００２３】
前記構造式（１）におけるＲ１は、ｎ回の繰返しの中で、互いに同一であってもよいし異なっていてもよく、炭素数１〜４の炭化水素及び芳香族炭化水素のいずれかを表す限り特に制限はなく、目的に応じて適宜選択することができ、例えば、メチル基、エチル基、プロピル基、ブチル基、ビニル基、フェニル基などが挙げられる。これらの中でも、低い誘電率を維持し、かつ高い膜強度が得られる点で、メチル基が好適に挙げられる。
Ｒ２は、ｎ回の繰返しの中で、互いに同一であってもよいし異なっていてもよく、炭素数１〜４の炭化水素及び芳香族炭化水素のいずれかを表す限り特に制限はなく、目的に応じて適宜選択することができ、例えば、メチレン基、エチレン基、プロピレン基、イソプロピレン基、ビニレン基、フェニレン基などが挙げられる。これらの中でも、微細孔を比較的容易に形成し、低い誘電率及び高強度を有する膜が得られる点で、メチレン基が好適に挙げられる。
ｎは、５〜５，０００の整数を表す。ｎが、５未満であると、絶縁膜を形成する際、５０〜４００℃の不活性ガスの存在下での熱処理により、前記ポリカルボシラン化合物が蒸発してしまうことがあり、５，０００を超えると、溶剤への溶解性が悪くなり、スピンコートでの膜形成が困難になることがある。【００２４】
前記ポリカルボシラン化合物の重量平均分子量としては、特に制限はなく、目的に応じて適宜選択することができるが、４００より大きく１０，０００以下であるのが好ましい。
前記重量平均分子量が、４００以下であると、塗布により絶縁膜を形成する際、溶媒に溶解させると揮発してしまい、膜形成が困難となるほか、充分な膜強度が得られないことがあり、１０，０００を超えると、前記ポリカルボシラン化合物を前記溶媒に溶解させた塗布液の粘性が高くなり、塗布性が低下するほか、誘電率が上昇することがある。
前記重量平均分子量の測定方法としては、特に制限はなく、目的に応じて適宜選択することができ、例えば、ゲルパーミエーションクロマトグラフィー（ＧＰＣ）により測定することができる。【００２５】
前記構造式（１）で表されるポリカルボシラン化合物におけるシラノール基の含有量（[Ｓｉ−ＯＨ]／ポリカルボシラン化合物の重量平均分子量×１００）としては、特に制限はなく、目的に応じて適宜選択することができるが、１〜２０重量％が好ましく、７〜１８重量％がより好ましい。
ここで、前記［Ｓｉ−ＯＨ］は、Ｓｉ−ＯＨとして含まれるＯＨの重量を意味する。
前記シラノール基の含有量が、１重量％未満であると、得られる絶縁膜の強度に劣ることがあり、２０重量％を超えても、それに見合った効果が得られず、前記絶縁膜の強度が低下するほか、誘電率が上昇することがある。【００２６】
前記構造式（１）で表されるポリカルボシラン化合物の合成方法としては、特に制限はなく、目的に応じて適宜選択することができるが、ポリカルボシランにおける珪素水素結合の水素原子を、水酸基に置換することにより行うことができる。その結果、シラノール基が導入されたポリカルボシラン化合物が得られる。
前記ポリカルボシラン化合物の合成においては、酸化触媒を用いるのが好ましく、該酸化触媒としては、酸化作用を有する限り特に制限はなく、目的に応じて適宜選択することができるが、例えば、オゾン、二酸化マンガン、塩素、硝酸、熱濃硫酸、過酸化水素、過マンガン酸カリウム、二クロム酸カリウム、塩化銅、酸化銀、二酸化硫黄、四酸化オスミウム、過ルテニウム酸テトラプロピルアンモニウム、水酸化テトラプロピルアンモニウム、水酸化テトラ−ｎ−ブチルアンモニウム、水酸化テトラメチルアンモニウム、Ｎ−メチルモルホリン−Ｎオキシド、ｔｅｔｒ−ブチルヒドロペルオキシドなどが好適に挙げられる。【００２７】
前記構造式（１）で表されるポリカルボシラン化合物の前記絶縁膜材料における含有量としては、特に制限はなく、目的に応じて適宜選択することができるが、１〜４０質量％が好ましく、５〜２０質量％がより好ましい。
前記含有量が、１質量％未満であると、得られる絶縁膜の強度に劣ることがあり、４０質量％を超えると、前記絶縁膜の面内膜厚分布が大きくなることがある。【００２８】
−シラン化合物−
前記シラン化合物を更に含むと、得られる絶縁膜の膜強度を更に向上させることができる点で、有利であり、前記シラン化合物を含むことは、多層配線における層間絶縁膜への利用に対して有用である。
前記シラン化合物としては、特に制限はなく、目的に応じて適宜選択することができるが、前記構造式（１）で表されるポリカルボシラン化合物と容易に結合を形成する点で、アルコキシ基、シラザン結合、クロロ基、アルキルアミノ基及び水酸基のいずれかを少なくとも含んでいるのが好ましい。【００２９】
前記アルコキシ基を含むシラン化合物としては、特に制限はなく、目的に応じて適宜選択することができ、アセトキシメチルジメチルアセトキシシラン、アセトキシメチルトリエトキシシラン、アセトキシメチルトリメトキシシラン、アセトキシトリメチルシラン、アリロキシトリメチルシラン、アリルトリエトキシシラン、アリルトリメトキシシラン、４−アミノブチルトリエトキシシラン、４−アミノブチルトリメトキシシラン、ビス（トリエトキシシリル）メタン、ビス（トリエトキシシリル）エチレン、ビス（トリメトキシシリル）エタン、ビス（トリメトキシシリル）ヘキサン、ブロモフェニルトリメトキシシラン、クロロメチルメチルジエトキシシラン、クロロメチルトリエトキシシラン、クロロメチルトリメトキシシラン、３−クロロプロピルトリエトキシシラン、３−クロロプロピルトリメトキシシラン、シクロヘキシルエチルジメトキシシラン、シクロヘキシルメチルジメトキシシラン、シクロへキシルトリメトキシシラン、シクロペンチルトリメトキシシラン、ジエトキシジビニルシラン、１，３−ジメチルテトラメトキシジシロキサン、ジフェニルジエトキシシラン、１，３−ジビニルテトラエトキシジシロキサン、ヘキサメトキシジシラン、ｎ−ヘキシルトリエトキシシラン、メルカプトメチルメチルジエトキシシラン、メルカプトメチルトリメトキシシラン、メチルジエトキシシラン、メチルジメトキシシラン、メチルトリエトキシシラン、メチルトリメトキシシラン、ペンタフルオロフェニルプロピルトリメトキシシラン、フェニルジエトキシシラン、フェニルジメチルエトキシシラン、フェニルトリエトキシシラン、フェニルトリメトキシシラン、テトラエトキシシラン、テトラメトキシシラン、トリエトキシフルオロシラン、トリエトキシシラン、ビニルメチルジエトキシシラン、ビニルトリエトキシシラン、ビニルトリメトキシシラン、ビニルメチルジエトキシシラン、ビニルフェニルジエトキシシラン、トリビニルエトキシシランなどが挙げられる。これらは、１種単独で使用してもよいし、２種以上を併用してもよい。【００３０】
前記シラザン結合を含むシラン化合物としては、特に制限はなく、目的に応じて適宜選択することができ、ジ−ｎ−ブチルテトラメチルジシラザン、１，３−ジビニルテトラメチルジシラザン、ヘキサメチルジシラザン、１，１，３，３−テトラメチルジシラザン、１，１，３，３−テトラフェニルジメチルジシラザン、などが挙げられる。
また、これらのシラン化合物のほか、窒素を少なくとも含んでいれば、例えば、ビス（トリメチルシリル）尿素、２，２，５，５−テトラメチル−２，５−ジシラ−１−アザシクロペンタン、Ｎ−（トリメチルシリル）アセトアミドなどのシラン化合物を用いることもできる。これらは、１種単独で使用してもよいし、２種以上を併用してもよい。【００３１】
前記クロロ基を含むシラン化合物としては、特に制限はなく、目的に応じて適宜選択することができ、トリメチルクロロシラン、ジメチルジクロロシラン、メチルトリクロロシラン、トリエチルクロロシラン、ジエチルジクロロシラン、エチルトリクロロシラン、４−[２−（トリクロロシリル）エチル]ピリジン、（Ｎ，Ｎ−ジメチルアミノ）ジメチルクロロシランなどが挙げられる。これらは、１種単独で使用してもよいし、２種以上を併用してもよい。【００３２】
前記アルキルアミン基を含むシラン化合物としては、特に制限はなく、目的に応じて適宜選択することができ、（Ｎ，Ｎ−ジメチルアミノ）ジメチルクロロシラン、（Ｎ，Ｎ−ジメチルアミノ）ジメチルシラン、トリメチルシリルジメチルアミン、トリメチルシリルジエチルアミン、トリエチルシリルジメチルアミン、トリエチルシリルジエチルアミン、ジメチルアミノメチルエトキシシラン、ビス（ジメチルアミノ）ジフェニルシランなどが挙げられる。これらは、１種単独で使用してもよいし、２種以上を併用してもよい。【００３３】
前記水酸基を含むシラン化合物としては、前記溶媒中で水酸基を有する限り特に制限はなく、目的に応じて適宜選択することができ、１，４−ビス（ヒドロキシジメチルシリル）ベンゼン、ｔ−ブチルジメチルシラノール、ジフェニルシランジオール、トリエチルシラノール、２−（トリメチルシリル）エタノール、トリフェニルシラノール、ナトリウムメチルシリコネートなどが挙げられる。これらは、１種単独で使用してもよいし、２種以上を併用してもよい。【００３４】
また、シラン化合物が下記一般式（１）〜（３）のいずれかで表される化合物を含んでいてもよい。
【化３】
2009008212.tif 000005
【化４】
2009008212.tif 000006
【化５】
2009008212.tif 000007
【００３５】
前記一般式（１）〜（３）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ただし、前記一般式（１）〜（３）におけるＲ１、Ｒ２およびＲ３の少なくともいずれか１つには、少なくとも１つの不飽和結合を有する基が含まれる。前記不飽和結合を有する基としては、特に制限はなく、例えば、公知の不飽和炭化水素基、芳香族炭化水素基、複素芳香族基と呼ばれるものから適宜選択することができる。このような不飽和結合を有する基としては、例えば、ビニル基、アクロイル基、ベンジル基、フェニル基、カルボニル基、カルボキシ基、ジアゾ基、アジド基、シンナモイル基、アクリレート基、シンナミリデン基、シアノシンナミリデン基、フリルペンタジエン基、ｐ−フェニレンジアクリレート基、ピリジニル基等が挙げられる。この中でも、ビニル基、フェニル基、ピリジニル基が光照射による化学反応が急速に起こりやすいのでより好ましい。また、一分子中に含まれる不飽和結合を有する基の数についても特に制限はない。【００３６】
また、シラン化合物が下記一般式（１）〜（３）のいずれかで表される化合物からなる群から選ばれた少なくとも２つの化合物について、それぞれＸ１、Ｘ２およびＸ３の少なくともいずれか１つを取り去り、窒素を介して互いに結合させて得られる窒素介在化合物を含んでいてもよい。
【化６】
2009008212.tif 000008
【化７】
2009008212.tif 000009
【化８】
2009008212.tif 000010
【００３７】
前記一般式（１）〜（３）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ただし、前記一般式（１）〜（３）におけるＲ１、Ｒ２およびＲ３の少なくともいずれか１つには、少なくとも１つの不飽和結合を有する基が含まれる。前記不飽和結合を有する基は、前述したものと同様である。【００３８】
前記窒素介在化合物が、下記一般式（４）〜（７）のいずれかで表される化合物を含むことが好ましい。
【化９】
2009008212.tif 000011
【化１０】
2009008212.tif 000012
【化１１】
2009008212.tif 000013
【化１２】
2009008212.tif 000014
【００３９】
前記一般式（４）〜（７）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ｎは３〜５の整数を表す。ただし、前記一般式（４）〜（７）におけるＲ１、Ｒ２およびＲ３の少なくともいずれか１つには、少なくとも１つの不飽和結合を有する基が含まれる。【００４０】
前記シラン化合物の前記絶縁膜材料における含有量としては、特に制限はなく、目的に応じて適宜選択することができるが、２０〜７０質量％が好ましく、３０〜６０質量％がより好ましい。
前記含有量が、２０質量％未満であると、前記シラン化合物の添加による前記絶縁膜の膜強度の向上効果が得られないことがあり、７０質量％を超えると、前記絶縁膜の誘電率が上昇してしまうことがある。【００４１】
−溶媒−
前記溶媒としては、前記構造式（１）で表されるポリカルボシラン化合物が可溶であれば特に制限はなく、目的に応じて適宜選択することができ、例えば、水、メタノール、エタノール、プロパノール、シクロヘキサノン、アセトン、メチルイソブチルケトン、メチルエチルケトン、メチルセロソルブ、エチルセロソルブ、オクタン、デカン、ヘキサン、プロピレングリコール、プロピレングリコールモノメチルエーテルアセテート、ジオキサン、ジエチルエーテル、ジエチレングリコール、硫酸ジメチル、プロピレングリコールモノメチルエーテル、プロピレングリコールモノエチルエーテル、プロピレングリコールモノプロピルエーテル、テトラヒドロフランなどが挙げられる。これらは、１種単独で使用してもよいし、２種以上を併用してもよい。
前記溶媒の前記絶縁膜材料における含有量としては、前記構造式（１）で表されるポリカルボシラン化合物、前記シラン化合物などの含有量に応じて適宜決定することができる。【００４２】
−その他の成分−
前記その他の成分としては、本発明の効果を害しない限り特に制限はなく、目的に応じて適宜選択することができ、例えば、金属アルコキサイド、公知の各種添加剤などが挙げられる。
前記金属アルコキサイドとしては、特に制限はなく、目的に応じて適宜選択することができ、例えば、ジエチルジエトキシゲルマン、エチルトリエトキシゲルマン、メチルトリエトキシゲルマン、テトラエトキシゲルマン、テトラメトキシゲルマン、トリエチルメトキシゲルマン、ジ−ｎ−ブチルジメトキシスズ、アルミニウムエトキサイド、アンチモンエトキサイド、アンチモンメトキサイド、砒素トリエトキサイド、ホウ素エトキサイド、ホウ素メトキサイド、カルシウムエトキサイド、カルシウムメトキサイド、ガリウムエトキサイド、テトラエトキシゲルマン、テトラメトキシゲルマン、ハフニウムエトキサイド、鉄エトキサイド、マグネシウムエトキサイド、マンガンメトキサイド、モリブデンエトキサイド、ニオブエトキサイド、カリウムエトキサイド、カリウムメトキサイド、ナトリウムエトキサイド、ストロンチウムイソプロポキサイド、タンタルエトキサイド、タンタルメトキサイド、テルルエトキサイド、スズエトキサイド、スズメトキサイド、チタンブトキサイド、チタンエトキサイド、チタンメトキサイド、タングステンエトキサイド、バナジウムトリプロポキサイドオキサイド、イットリウムイソプロポキサイド、ジルコニウムエトキサイドなどが挙げられる。
前記その他の成分の前記絶縁膜材料における含有量としては、前記構造式（１）で表されるポリカルボシラン化合物及び前記溶媒の種類や含有量などに応じて適宜決定することができる。【００４３】
本発明の前記絶縁膜材料は、前記構造式（１）で表されるポリカルボシラン化合物を含むので、低誘電率であり、しかも膜強度が高い絶縁膜を形成することができ、以下の本発明の多層配線基板、本発明の半導体装置などの製造に好適に使用することができる。【００４４】
（多層配線基板）
本発明の多層配線基板は、基板と、多層配線構造とを少なくとも有し、更に必要に応じて適宜選択した、その他の部材（層乃至膜）を有してなる。【００４５】
−基板−
前記基板としては、その形状、構造、大きさ、材質（材料）などについては、特に制限はなく、目的に応じて適宜選択することができるが、樹脂基板であるのが好ましく、例えば、ガラスエポキシ基板、ポリエステル基板、ポリイミド基板、ビスマレイミド−トリアジン樹脂基板、熱硬化性ポリフェニレンエーテル基板、フッ素樹脂基板、セラミック基板などが好適に挙げられる。【００４６】
−多層配線構造−
前記多層配線構造は、前記基板上に、複数の配線層と、これらの配線層の間に配置された層間絶縁膜とからなり、かつ前記配線層どうしが、前記層間絶縁膜を貫通する貫通孔を通して電気的に接続されてなる。【００４７】
−−配線層−−
前記配線層としては、その材料、形状、構造、厚みなどについては、特に制限はなく、目的に応じて適宜選択することができる。
前記配線層は、前記層間絶縁膜を介して積層され、該積層数としては、特に制限はなく、目的に応じて適宜選択することができるが、回路の集積度を向上させる点で、４以上が好ましい。
また、前記配線層は、前記層間絶縁膜に形成される貫通孔（ビア又はスルーホール）を通じて電気的に接続される。【００４８】
−−層間絶縁膜−−
前記層間絶縁膜は、本発明の前記絶縁膜材料を用いて形成される。
前記層間絶縁膜の形成方法としては、特に制限はなく、目的に応じて適宜選択することができ、例えば、被加工面上に、本発明の前記絶縁膜材料を塗布することにより行うことができる。【００４９】
前記被加工面としては、特に制限はなく、目的に応じて適宜選択することができ、例えば、基板又は前記層間絶縁膜以外の絶縁膜の表面、具体的には、シリコンウェハー等の基板、各種酸化膜などの表面が挙げられる。
前記塗布の方法としては、特に制限はなく、目的に応じて適宜選択することができ、例えば、スピンコート法、ディップコート法、ニーダーコート法、カーテンコート法、ブレードコート法、などが挙げられる。これらの中でも、塗布効率等の点で、スピンコート法が好ましい。該スピンコート法の場合、その条件としては、例えば、回転数が、１００〜１０，０００ｒｐｍ程度であり、８００〜５，０００ｒｐｍが好ましく、時間が、１秒〜１０分間程度であり、１０〜９０秒間が好ましい。【００５０】
前記層間絶縁膜の形状、構造、大きさなどの諸物性については、特に制限はなく、目的に応じて適宜選択することができるが、以下の厚み、誘電率、膜強度などを有するのが好ましい。【００５１】
前記形状としては、特に制限はなく、目的に応じて適宜選択することができ、例えば、ベタの膜形状、パターン状などが挙げられる。
前記構造としては、特に制限はなく、目的に応じて適宜選択することができ、例えば、単層構造であってもよいし、積層構造であってもよい。
前記低誘電率膜が、前記パターン状である場合、及び前記積層構造を有する場合、各パターン及び各層における誘電率は、同一であってもよいし、それぞれ異なっていてもよい。
前記大きさとしては、特に制限はなく、目的に応じて適宜選択することができるが、既存の多層配線基板の大きさに対応した大きさが好ましい。【００５２】
前記厚みとしては、特に制限はなく、目的に応じて適宜選択することができるが、例えば、多層配線基板においては、その構造上、通常、１０ｎｍ〜１μｍであり、１０〜５００ｎｍが好ましく、１０〜３００ｎｍがより好ましい。
前記厚みが、１０ｎｍ未満であると、ピンホール等の構造欠陥が発生することがあり、５００ｎｍを超えると、特にドライエッチングで加工する際に、レジストパターンとの選択比が取り難いことがある。【００５３】
前記誘電率としては、特に制限はなく、目的に応じて適宜選択することができるが、低いほど好ましく、具体的には、３．０以下が好ましく、２．８以下がより好ましい。
前記誘電率は、例えば、前記層間絶縁膜上に金電極を形成し、誘電率測定器などを用いて測定することができる。
前記膜強度としては、特に制限はなく、目的に応じて適宜選択することができるが、
５ＧＰａ以上が好ましく、１０ＧＰａ以上がより好ましい。
前記膜強度が、５ＧＰａ未満であると、強度が不足し、前記層間絶縁膜が、前記多層配線基板に適用することができないことがある。
前記膜強度の測定方法としては、特に制限はなく、目的に応じて適宜選択することができ、例えば、ナノインデンテーション測定器を用いて測定することができる。【００５４】
また、本発明の前記多層配線基板の他の態様として、前記多層配線構造において、本発明の前記絶縁膜材料で形成された層間絶縁膜乃至従来の多孔質シリカ膜等の層間絶縁膜上に、本発明の前記絶縁膜材料を用いて形成された、エッチング用ストッパ膜、化学的機械研磨用ストッパ膜（ＣＭＰストッパ膜）を有するものが好適に挙げられる。この場合、前記構造式（１）で表されるポリカルボシラン化合物を含む本発明の前記絶縁膜材料により形成された前記エッチング用ストッパ膜及び前記ＣＭＰストッパ膜は、低誘電率であり、しかも膜強度が高いので、微細パターンの形成が容易となる。
前記エッチング用ストッパ膜及び前記ＣＭＰストッパ膜の物性としては、上述した層間絶縁膜の物性と同様であるのが好ましい。【００５５】
本発明の多層配線基板は、本発明の前記絶縁膜材料を用いて形成され、より低誘電率で、耐ダメージ性に優れた前記層間絶縁膜、前記エッチング用ストッパ膜及び前記ＣＭＰストッパ膜の少なくともいずれか（絶縁膜）を含む前記多層配線構造を有するので、寄生容量が低減され、信号伝播速度の高速化が可能であり、応答速度の高速化が要求される、ＩＣ、ＬＳＩ等の高集積度の半導体集積回路装置などに特に好適に使用可能である。
本発明の前記多層配線基板は、公知の方法により製造することができるが、以下の本発明の多層配線基板の製造方法により好適に製造することができる。【００５６】
−多層配線基板の製造方法−
前記多層配線基板の製造方法は、層間絶縁膜形成工程と、配線パターン形成工程と、配線層形成工程と、を繰返し行うことを含み、好ましくは、エッチング用ストッパ膜形成工程、化学的機械研磨用ストッパ膜形成工程などを含み、更に必要に応じて適宜選択した、その他の工程を含む。【００５７】
＜層間絶縁膜形成工程＞
前記層間絶縁形成工程は、被加工面上に、本発明の前記絶縁膜材料を用いて層間絶縁膜を形成する工程である。
前記被加工面としては、特に制限はなく、目的に応じて適宜選択することができ、例えば、基板又は前記層間絶縁膜以外の絶縁膜の表面、具体的には、シリコンウェハー等の基板、各種酸化膜などの表面が挙げられる。【００５８】
前記層間絶縁膜の形成方法としては、特に制限はなく、目的に応じて適宜選択することができるが、例えば、塗布が好適に挙げられる。
前記塗布の方法としては、特に制限はなく、目的に応じて適宜選択することができ、例えば、スピンコート法、ディップコート法、ニーダーコート法、カーテンコート法、ブレードコート法、などが挙げられる。これらの中でも、塗布効率等の点で、スピンコート法が好ましい。該スピンコート法の場合、その条件としては、例えば、回転数が、１００〜１０，０００ｒｐｍ程度であり、８００〜５，０００ｒｐｍが好ましく、時間が、１秒〜１０分間程度であり、１０〜９０秒間が好ましい。【００５９】
前記層間絶縁膜形成工程においては、前記層間絶縁膜を形成（前記絶縁膜材料を塗布）した後、熱処理を行うのが好ましい。この場合、前記構造式（１）で表されるポリカルボシラン化合物中の炭化水素や芳香族炭化水素などの酸化を抑制することができる。
前記熱処理（焼成）は、目的に応じて適宜その温度、雰囲気等の条件を選択することができるが、前記温度としては、５０〜４００℃が好ましく、８０〜３５０℃がより好ましい。
前記温度が、５０℃未満であると、前記溶媒が膜中に残留し、充分な膜強度が得られないことがあり、４００℃を超えると、前記構造式（１）で表されるポリカルボシラン化合物における珪素炭素結合が分解してしまうことがある。
前記雰囲気としては、大気中では酸素の取り込みによる誘電率の上昇が懸念されるため、不活性ガスの存在下、減圧下、などが好ましく、前記不活性ガスとしては、例えば、窒素などが好適に挙げられる。【００６０】
また、本発明の絶縁膜材料を用いてケイ素含有絶縁膜を形成した後、前記ケイ素含有絶縁膜に少なくとも一種類の光を単独または組み合わせて照射してもよい。【００６１】
前記照射に使用する光は、減圧または常圧で、不飽和結合を有する基と反応させて光重合を生じさせることが可能であれば特に限定されず、例えば、紫外線（ＵＶ）、電子線、レーザー、Ｘ線、マイクロ波、等を例示することができる。これらの中でも、紫外線または電子線が好ましい。照射効率の点から、真空中にて紫外線を照射するのが好ましいが、必要に応じて適宜選択することが可能である。
紫外線は、波長３１５ｎｍ〜４００ｎｍのＵＶ−Ａ、波長２８０ｎｍ〜３１５ｎｍのＵＶ−Ｂ、波長２００ｎｍ〜２８０ｎｍのＵＶ−Ｃ、波長１０ｎｍ〜２００ｎｍのＶＵＶ（真空紫外線：Ｖａｃｕｕｍ  Ｕｌｔｒａ  Ｖｉｏｌｅｔ）に分類される。前記照射に使用する紫外線には、そのいずれでも使用可能であるが、特にＵＶ−Ｃが好ましい。これは、同時に広範囲で効率のよい照射が可能で、短時間処理が可能になるためである。なお、照射の際、圧力調整や改質のために窒素、アルゴン等の不活性ガスを流してもよい。また、４００℃以下の温度範囲で、単一または複数のステップで加熱しながら照射してもよい。これは光重合反応を促進させ、より短時間での処理を可能にするためであるが、必要に応じて適宜選択することが可能である。【００６２】
以上の工程により、前記被加工面上に、本発明の前記絶縁膜材料を用いて前記層間絶縁膜が形成される。【００６３】
＜配線パターン形成工程＞
前記配線パターン形成工程は、前記層間絶縁膜に対して、エッチングにより配線用パターンを形成する工程である。
前記配線用パターンは、前記層間絶縁膜上に、例えば、公知のレジスト材料を用いてレジスト膜を形成し、該レジスト膜に対して選択露光及び現像を行うことにより形成した所望のパターンを用いて、前記絶縁膜をエッチングすることにより形成することができる。
前記エッチングの方法としては、特に制限はなく、目的に応じて適宜選択することができ、ドライエッチングでもよいし、ウェットエッチングでもよいが、例えば、プラズマ処理、薬液の塗布、などが好適に挙げられる。
以上の工程により、前記配線用パターンが形成される。【００６４】
＜配線層形成工程＞
前記配線層形成工程は、前記配線用パターンを用いて配線層を形成する工程である。
前記配線層の形成は、例えば、前記層間絶縁膜に対してエッチングすることにより形成された前記配線用パターンにおけるスペース部に、配線前駆体としての導体を被覆することにより行うことができる。
前記導体の被覆は、公知のメッキ方法、例えば、無電解メッキ、電解メッキなどの常用メッキ法を用いて行うことができる。
以上の工程により、前記配線が形成される。【００６５】
そして、前記層間絶縁膜形成工程、前記配線パターン形成工程、及び前記配線層形成工程の一連の工程を繰り返し行うことにより、回路の集積度の高い多層配線基板を製造することができる。【００６６】
＜エッチング用ストッパ膜形成工程＞
前記エッチング用ストッパ膜形成工程は、前記層間絶縁膜上に、本発明の前記絶縁膜材料を用いてエッチング用ストッパ膜を形成する工程であり、得られたエッチング用ストッパ膜を利用して、前記配線用パターン形成工程の際に、エッチングを行うのが好ましい。
前記エッチング用ストッパ膜の形成は、前記層間絶縁膜形成工程と同様にして行うことができる。また、得られたエッチング用ストッパ膜は、本発明の前記絶縁膜材料により形成されるので、膜強度が高く、微細パターン（配線用パターン）の形成を容易に行うことができる。【００６７】
＜化学的機械研磨用ストッパ膜形成工程＞
前記化学的機械研磨用ストッパ膜（ＣＭＰ膜）形成工程は、最後の前記層間絶縁膜形成工程で得られた層間絶縁膜上に、本発明の前記絶縁膜材料を用いてＣＭＰ膜を形成する工程であり、最後の前記配線層形成工程の後に、形成された多層配線構造の最表面に対して、化学的機械研磨を行うのが好ましい。
前記ＣＭＰストッパ膜の形成は、前記層間絶縁膜形成工程と同様にして行うことができる。また、得られたＣＭＰストッパ膜は、本発明の前記絶縁膜材料により形成されるので、膜強度が高く、化学的機械研磨の際に、前記層間絶縁膜を保護することができる。【００６８】
本発明の多層配線基板の製造方法は、各種多層配線基板の製造に好適に用いることができるが、本発明の多層配線基板の製造に特に好適に用いることができる。【００６９】
（半導体装置）
本発明の半導体装置は、半導体基板と、トランジスタと、多層配線構造と、電極パッドとを少なくとも有してなり、更に必要に応じて適宜選択した、その他の部材を有してなる。【００７０】
−半導体基板及びドランジスタ−
前記半導体基板としては、その形状、構造、大きさ、厚みなどについては、特に制限はなく、目的に応じて適宜選択することができる。
前記トランジスタは、前記半導体基板の表面に形成される。該トランジスタとしては、特に制限はなく、目的に応じて適宜選択することができるが、ＭＯＳ型トランジスタが好適に挙げられる。【００７１】
−多層配線構造−
前記多層配線構造は、前記半導体基板上に設けられ、複数の配線層と、これらの配線層の間に配置された層間絶縁膜とからなり、前記配線層どうしが、前記層間絶縁膜を貫通する貫通孔を通して電気的に接続され、かつ前記層間絶縁膜が、本発明の前記絶縁膜材料を用いて形成されてなる。
なお、前記多層配線構造は、本発明の前記多層配線基板における前記多層配線構造と同様であり、その詳細については、上述した通りである。【００７２】
また、本発明の半導体装置の他の態様として、前記多層配線構造において、本発明の前記絶縁膜材料で形成された前記層間絶縁膜乃至多孔質シリカ膜等の従来の層間絶縁膜上に、本発明の前記絶縁膜材料を用いて形成されたエッチング用ストッパ膜、化学的機械研磨用ストッパ膜（ＣＭＰ膜）を有するものが好適に挙げられる。この場合、前記エッチング用ストッパ膜及び前記ＣＭＰストッパ膜は、低誘電率であり、しかも膜強度が高いので、微細パターンの形成が容易となる。【００７３】
−電極パッド−
前記電極パッドは、前記多層配線構造の最上層に配置される。また、前記電極パッドは、前記トランジスタと、前記多層配線構造を通して電気的に接続される。
前記電極パッドは、半導体装置内の配線を、リード等に電気的に接続する機能を有する限り、その形状、構造、大きさなどについては、特に制限はなく、目的に応じて適宜選択することができる。【００７４】
本発明の半導体装置は、本発明の前記絶縁膜材料を用いて形成され、低誘電率で膜強度が高い層間絶縁膜、エッチング用ストッパ膜及びＣＭＰストッパ膜の少なくともいずれかを含む前記多層配線構造を有するので、前記配線間の寄生容量の低下と前記配線抵抗の低下とを達成することができ、高速で信頼性が高い。このため、例えば、フラッシュメモリ、ＤＲＡＭ、ＦＲＡＭ、ＭＯＳトランジスタ、などに特に好適である。
本発明の前記半導体装置は、公知の方法により製造することができるが、以下の本発明の半導体装置の製造方法により好適に製造することができる。【００７５】
（半導体装置の製造方法）
本発明の半導体装置の製造方法は、トランジスタ形成工程と、多層配線構造形成工程と、電極パッド形成工程とを少なくとも含み、更に必要に応じて適宜選択した、その他の工程を含む。【００７６】
＜トランジスタ形成工程＞
前記トランジスタ形成工程は、半導体基板の表面にトランジスタを形成する工程である。
前記トランジスタの形成は、例えば、シリコン基板の表面に、ドレイン領域及びソース領域を形成し、これらの領域に挟まれたチャネル領域上に、酸化シリコン膜を介してゲート電極を配置することにより行うことができる。
以上の工程により、前記半導体基板の表面に、前記トランジスタが形成される。【００７７】
＜多層配線構造形成工程＞
前記多層配線構造形成工程は、層間絶縁膜形成工程と、配線パターン形成工程、及び配線形成工程を、繰返し行うことにより多層配線構造を形成する工程である。
なお、前記層間絶縁膜形成工程、前記配線パターン形成工程、及び前記配線形成工程は、本発明の前記多層配線基板の製造方法における各工程と同様であり、その詳細については、上述した通りである。【００７８】
また、前記多層配線構造形成工程においては、更に、エッチング用ストッパ膜形成工程、化学的機械研磨用ストッパ膜（ＣＭＰストッパ膜）形成工程を含むのが好ましい。
前記エッチング用ストッパ膜形成工程は、層間絶縁膜上に、本発明の前記絶縁膜材料を用いてエッチング用ストッパ膜を形成する工程である。
前記ＣＭＰストッパ膜形成工程は、最後の前記層間絶縁膜形成工程で得られた層間絶縁膜上に、本発明の前記絶縁膜材料を用いてＣＭＰストッパ膜を形成する工程である。
これらの工程は、本発明の前記多層配線基板の製造方法における、前記エッチング用ストッパ膜形成工程及び前記ＣＭＰストッパ膜形成工程と同様であり、その詳細については、上述した通りである。
以上の工程により、前記半導体基板上に、前記多層配線構造が形成される。【００７９】
＜電極パッド形成工程＞
前記電極パッド形成工程は、前記多層配線構造の最上層に電極パッドを形成する工程である。
前記電極パッドの形成方法としては、特に制限はなく、公知の方法の中から適宜選択することができる。
前記電極パッドの形成位置としては、前記多層配線構造の最上層であって、前記多層配線構造を通じて前記トランジスタと電気的に接続することができる位置であれば、特に制限はなく、適宜選択することができる。
以上の工程により、前記多層配線構造の最上層に前記電極パッドが形成され、本発明の半導体装置が得られる。【００８０】
本発明の半導体装置の製造方法は、本発明の前記半導体装置の製造に好適に使用することができ、前記配線間の寄生容量の低下と前記配線抵抗の低下とを達成し、信号伝播速度の高速化が可能で高性能な半導体装置を効率的に製造することができる。【００８１】
以下、実施例及び比較例により本発明を更に具体的に説明するが、本発明は下記実施例により限定されるものではない。【００８２】
（実施例１）
−絶縁膜材料の調製−
ポリカルボシラン（「ＮＩＰＳＩ−Ｌ」；日本カーボン製、重量平均分子量＝約４００）１０ｇ、メチルイソブチルケトン６０ｇ（０．６ｍｏｌ）、及びエタノール９ｇ（０．２ｍｏｌ）を、反応容器に仕込み、６０℃の恒温下で、６０〜６１質量％の硝酸水１０ｇ（水において０．１ｍｏｌ）を、滴下ロートにて２ｍＬ／ｍｉｎの条件で滴下し、滴下終了後７時間の熟成反応を行った。次いで、分液ロートにて、反応物をジエチルエーテルに溶解させ、多量の水と炭酸水素ナトリウムを添加し、ｐＨが５になるまで水洗し、過剰の硝酸を除去した。硝酸除去に使用した水を除去するため、ろ過を行った後、メチルイソブチルケトン２００ｍＬを添加し、ロータリーエバポレータにて反応溶液が１００ｍＬになるまでジエチルエーテルを除去し、絶縁膜材料を調製した。【００８３】
−絶縁膜の作製−
得られた絶縁膜材料０．００１ｍＬを、Ｓｉ基板上に、回転数２，０００ｒｐｍ、塗布時間３０秒間の条件で、厚みが２００ｎｍとなるように、スピンコート法により塗布した。次いで、該シリコン基板を、２００℃に設定したホットプレートに載せ、３分間の条件で前記溶媒の乾燥を行った。更に、酸素濃度１００ｐｐｍ以下の窒素雰囲気の電気炉にて、４００℃、３０分間の条件で焼成（アニール処理）を行い、絶縁膜を作製した。【００８４】
（実施例２）
−絶縁膜材料の調製及び絶縁膜の作製−
実施例１において、重量平均分子量が約４００のポリカルボシラン１０ｇを、重量平均分子量が約２，２００のポリカルボシラン（「ＮＩＰＳＩ−Ｌ」；日本カーボン製）１０ｇに代えた以外は、実施例１と同様にして、絶縁膜材料を調製した。
更に、得られた絶縁膜材料を用い、実施例１と同様にして、絶縁膜を作製した。【００８５】
（実施例３）
−絶縁膜の作製−
実施例２で得られた絶縁膜材料０．００１ｍＬを、Ｓｉ基板上に、回転数２，０００ｒｐｍ、塗布時間３０秒間の条件で、厚みが２００ｎｍとなるように、スピンコート法により塗布した。次いで、該シリコン基板を、６０℃、３分間の条件で前記溶媒の乾燥をし、絶縁膜を作製した。なお、前記溶媒乾燥の後、焼成は行わなかった。【００８６】
（実施例４）
−絶縁膜材料の調製及び絶縁膜の作製−
実施例１において、重量平均分子量が約４００のポリカルボシラン１０ｇを、重量平均分子量が約２９，０００のポリカルボシラン（「ＮＩＰＳＩ−Ｌ」；日本カーボン製）１０ｇに代えた以外は、実施例１と同様にして、絶縁膜材料を調製した。
更に、得られた絶縁膜材料を用い、実施例１と同様にして、絶縁膜を作製した。【００８７】
ここで、実施例１、２及び４で得られた絶縁膜材料について、絶縁膜材料中のポリカルボシランの重量平均分子量、及びシラノール量を、下記方法により測定した。結果を表１に示す。【００８８】
＜重量平均分子量の測定＞
絶縁膜材料中のポリカルボシランの重量平均分子量は、ゲルパーミエーションクロマトグラフィー（ＧＰＣ）により確認した。その結果、実施例１では、約４００、実施例２では、約２，２００、実施例４では、約２９，０００であり、重量平均分子量に大きな変化はなかった。【００８９】
＜シラノール量の測定＞
絶縁膜材料０．００１ｍＬを、重クロロホルム０．４ｍＬ中に溶解し、核磁気共鳴法（ＮＭＲ）により、各絶縁膜材料中のシラノール生成量（含有量）（[Ｓｉ−ＯＨ]／絶縁膜材料中のポリカルボシランの重量平均分子量×１００）を重量％で算出した。
また、同時に、絶縁膜材料中のポリカルボシラン化合物の主たる構造が、下記構造式（２）で表されることが判った。
【化１３】
2009008212.tif 000015
ただし、前記構造式（２）中、繰返し数ｎは、ＧＰＣにより測定した前記重量平均分子量により算出した。【００９０】
また、実施例１〜４で得られた絶縁膜について、誘電率及び膜強度を、下記方法により測定した。結果を表１に示す。【００９１】
＜誘電率の測定＞
低抵抗基板上に作製した絶縁膜上に直径１ｍｍの金属極を作製し、１ＭＨｚ、１Ｖの交流電源を接続したプローバを用いて容量を測定し、該容量と、分光エリプソメトリーにより測定した前記絶縁膜の膜厚とから誘電率を算出した。
＜膜強度の測定＞
絶縁膜に対して、ナノインデンテーション測定機を用いて、押し込み量２０ｎｍの条件で測定した。【００９２】
（実施例５〜８）
−絶縁膜材料の調製及び絶縁膜の作製−
実施例２で調製した絶縁膜材料（ポリカルボシランの重量平均分子量＝約２，２００）５ｇと、表１に示す各シラン化合物５ｇとを混合して、実施例５〜８の絶縁膜材料を調製した。
得られた絶縁膜材料について、絶縁膜中のシラノール量を、上述した方法により測定した。結果を表１に示す。【００９３】
また、得られた絶縁膜材料を用い、実施例１と同様にして、絶縁膜を作製した。
得られた絶縁膜について、誘電率及び膜強度を、上述した方法により測定した。結果を表１に示す。【００９４】
（実施例９〜１５）
−絶縁膜材料の調製及び絶縁膜の作製−
実施例１で調製した絶縁膜材料（ポリカルボシランの重量平均分子量＝約４００）５ｇと、表１に示す各シラン化合物５ｇとを混合して、実施例９〜１５の絶縁膜材料を調製した。
得られた絶縁膜材料について、絶縁膜中のシラノール量を、上述した方法により測定した。結果を表１に示す。【００９５】
また、得られた絶縁膜材料を用い、実施例１と同様にして、絶縁膜を作製した。
得られた絶縁膜について、誘電率及び膜強度を、上述した方法により測定した。結果を表１に示す。【００９６】
（実施例１６〜１８）
−絶縁膜材料の調製及び絶縁膜の作製−
実施例１で調製した絶縁膜材料（ポリカルボシランの重量平均分子量＝約４００）５ｇと、表１に示す各シラン化合物５ｇとを混合して、実施例１６〜１８の絶縁膜材料（実施例１５と同様の絶縁膜材料）を調製した。
得られた絶縁膜材料について、絶縁膜中のシラノール量を、上述した方法により測定した。結果を表１に示す。【００９７】
また、得られた絶縁膜材料を用い、実施例１５と同様にして、絶縁膜を作製し、作製された絶縁膜に対して、表１で示す光照射を施した（実施例１６〜１８）。ＵＶとして高圧水銀ランプ（波長２００ｎｍ〜６００ｎｍ）を用い、所定温度（４００℃と記載していない場合は室温）で１０分間照射した。
得られた絶縁膜について、誘電率及び膜強度を、上述した方法により測定した。結果を表１に示す。【００９８】
（比較例１）
−絶縁膜の作製−
従来のエッチングストッパ膜、及びＣＭＰストッパ膜として、気相成長法によりＳｉＣ：Ｏ：Ｈ膜を作製した。なお、比較例１では、絶縁膜が気相成長法により形成されるため、シラノール生成率を測定することはできなかった。【００９９】
（比較例２）
−絶縁膜の作製−
絶縁膜材料として、従来の層間絶縁膜形成用溶液（「セラメート  ＮＣＳ」；触媒化成工業製）を用いた。なお、該層間絶縁膜形成用溶液におけるシラノール生成率を、上述した方法により測定したところ、０．４重量％であった。
前記層間絶縁膜形成用溶液を、Ｓｉ基板上に、回転数２，０００ｒｐｍ、塗布時間３０秒間の条件で、厚みが２００ｎｍとなるように、スピンコート法により塗布した。次いで、該Ｓｉ基板を、２００℃に設定したホットプレートに載せ、３分間の条件で溶媒の乾燥を行った。更に、酸素濃度１００ｐｐｍ以下の窒素雰囲気の電気炉にて、４００℃、３０分間の条件で焼成を行い、絶縁膜を作製した。【０１００】
得られた比較例１〜２の絶縁膜について、誘電率及び膜強度を、上述した方法により測定した。結果を表１に示す。
また、架橋促進のエビデンスとして、実施例２及び比較例２で得られた絶縁膜のＦＴ−ＩＲスペクトルを、図１に示す。
図１より、実施例２の絶縁膜は、比較例２の絶縁膜に比して、架橋が大幅に促進されていることが判った。
【０１０１】
【表１】
2009008212.tif 000016
【０１０２】
表１より、シラノール基を含有する実施例１〜１８の絶縁膜材料を用いて作製した絶縁膜は、誘電率が低く、膜強度も良好であることが判った。特に、実施例１〜４の絶縁膜は、従来のエッチングストッパ膜及びＣＭＰストッパ膜よりも誘電率が低く、ポリカルボシラン化合物とシラン化合物とを混合した絶縁膜材料を用いて形成した実施例５〜１８の絶縁膜は、従来の層間絶縁膜に比して、膜強度に優れることが判った。また、シラン化合物が不飽和結合を有する基を含む絶縁膜材料を用いて形成した実施例９〜１８の絶縁膜は、低誘電率と高膜強度とをバランスよく両立することができた。また、シラン化合物が不飽和結合を有する基を含む絶縁膜材料を用いて形成した絶縁膜に光照射した実施例１６〜１８の絶縁膜は、膜強度に優れることが判った。また、アニール処理を行った実施例１、２及び４と、アニール処理を行わなかった実施例３とを比較すると、アニール処理を行った場合、膜強度が向上することが判った。
一方、シラノール基を含有していない絶縁膜材料を用いて形成した比較例１の絶縁膜は、膜強度に優れるものの、誘電率が高いことが判った。【０１０３】
（実施例１９〜２２）
−半導体装置の製造−
本発明の絶縁膜材料を用いて層間絶縁膜を形成し、該層間絶縁膜を含む多層配線構造を有する本発明の半導体装置を以下のようにして製造した。
まず、図２Ａに示すように、素子間分離膜２で分離され、ソース拡散層５ａ及びドレイン拡散層５ｂと、サイドウォール絶縁膜３を有するゲート電極４を形成したトランンジスタ層とが形成されたＳｉウェハ１上に、図２Ｂに示すように、層間絶縁膜６（リンガラス）及びストッパ膜７を形成した後、電極取り出し用のコンタクトホールを形成した。図２Ｃに示すように、スパッタ法によりこのコンタクトホ−ルにバリア膜８（ＴｉＯ）を厚みが５０ｎｍとなるように形成した後、ＷＦ６と水素とを混合し、還元することにより、Ｗによる導体プラグ９（ブランケット）を該コンタクトホールに埋め込み、ビアを形成すると共に、化学的機械研磨法（ＣＭＰ）により該ビア以外の部分を除去した。【０１０４】
続いて、図２Ｄに示すように、前記ビアが形成されたストッパ膜７上に、実施例１〜４のいずれかで作製した絶縁膜（以下、「実施例膜」と称することがある。）１０を、厚みが３０ｎｍとなるように形成し、この上に多孔質シリカ（「セラメート  ＮＳＣ」；触媒化成工業製）膜１１を厚みが１６０ｎｍとなるように積層し、該多孔質シリカ膜１１上に、実施例膜１２を厚みが３０ｎｍとなるように成膜した。更に、図２Ｅに示すように、実施例膜１２に対し、配線幅１００ｎｍ、スペース１００ｎｍの第１層目配線パターンを施したレジスト層をマスクとして用い、ＣＦ４／ＣＨＦ３ガスを原料としたＦプラズマ法にて加工を行い、配線溝を形成した。このとき、実施例膜１０は、エッチングの際のストッパ膜として機能した。そして、図２Ｆに示すように、形成した配線溝に、スパッタ法により、配線材料（銅）が多孔質シリカ膜１１へ拡散するのを防ぐバリア膜１３（ＴａＮ）を厚みが１０ｎｍとなるように形成した。続いて、前記配線溝に形成したバリア膜１３の表面に、電解メッキの際に電極として機能するシード層（Ｃｕ）を厚みが１０ｎｍとなるようにスパッタ法により形成した。次に、電解メッキ法により、銅配線１４（Ｃｕ）を厚み６００ｎｍ程度で積層した後、化学的機械研磨法（ＣＭＰ）により配線パターン部以外の銅を除去し、気相成長法により、ストッパ膜（拡散防止膜）１５としてのＳｉＮ膜を厚みが３０ｎｍとなるように形成し、第１層目の配線層（銅）を形成した。【０１０５】
次に、図２Ｇに示すように、ストッパ膜（拡散防止膜）１５上に、多孔質シリカ膜１６を厚みが１８０ｎｍとなるように積層した。多孔質シリカ膜１６上に、実施例膜１７を厚みが３０ｎｍとなるように形成した。更に、図２Ｈに示すように、実施例膜１７上に多孔質シリカ膜１８を厚みが１６０ｎｍとなるように形成した後、実施例膜１９を厚みが３０ｎｍとなるように積層した。
図２Ｉに示すように、これらの絶縁層に対し、ビアパターンを形成したレジスト層をマスクとして用い、ＣＦ４／ＣＨＦ３ガスを原料としたＦプラズマ法にてガス組成及び圧力を変えることにより、実施例膜１９、多孔質シリカ膜１８、実施例膜１７、及び多孔質シリカ膜１６の順に加工を行い、ビアを形成した。次いで、第２層目配線パターンを施したレジスト層をマスクとして用い、ＣＦ４／ＣＨＦ３ガスを原料としたＦプラズマ法にて加工を行い、配線溝を形成した。
図２Ｊに示すように、形成したビアと配線溝とに対し、スパッタ法により、配線材料（銅）が多孔質シリカ膜１８へ拡散するのを防ぐバリア膜２０（ＴａＮ）を厚みが１０ｎｍとなるように形成した。続いて、前記配線溝に形成したバリア膜２０の表面に、電解メッキの際に電極として機能するシード層（Ｃｕ）を厚みが１０ｎｍとなるように形成した。次に、電解メッキ法により、銅配線２１（Ｃｕ）を厚み１，４００ｎｍで積層した後、化学的機械研磨法（ＣＭＰ）により配線パターン部以外の銅を除去した。このとき、実施例膜１９は、ＣＭＰの際のストッパ膜として機能した。図２Ｋに示すように、気相成長法によりＳｉＮ膜２２を３０ｎｍの厚みとなるように形成し、第２層目のビア及び配線層（銅）を形成した。
以下、前記第２層目のビア及び配線層（銅）の形成を再度行うことにより、３層目のビア及び配線層（銅）を有する３層構造の銅配線（該３層構造の銅配線は、前記多層配線構造に相当する）を有する半導体装置を製造した。以上のようにして、ビアと銅配線とが連続した連続ビアを有する試作半導体装置を１００万個製造し、連続ビアの歩留まり、及び実効的な誘電率を層間容量により算出した。結果を表２に示す。【０１０６】
（実施例２３〜２６）
また、実施例１９〜２２の半導体装置の製造工程において、実施例膜１０、１２、１７、及び１９を、それぞれ気相成長法により作製したＳｉＣ：Ｏ：Ｈ膜に代え、多孔質シリカ膜１１、１６、及び１８を、それぞれ実施例５〜８のいずれかで作製した絶縁膜（実施例膜）に代えて、半導体装置を製造した。該半導体装置においては、実施例膜１１、１６、及び１８が、層間絶縁膜として機能した。【０１０７】
（比較例３）
−半導体装置の製造−
実施例１９において、実施例膜１０及び１７を、比較例１で作製した従来のエッチングストッパ膜に代え、実施例膜１２及び１９を、比較例１で作製した従来のＣＭＰストッパ膜に代えた以外は、実施例１９と同様にして、半導体装置を製造した。
なお、実施例１９における、多孔質シリカ膜１１、１６、及び１８は、比較例２で作製した従来の層間絶縁膜に相当する。
このようにして、ビアと銅配線とが連続した連続ビアを有する試作半導体装置を１００万個製造し、連続ビアの歩留り、及び実効的な誘電率を層間容量により算出した。結果を表２に示す。【０１０８】
【表２】
2009008212.tif 000017
【０１０９】
表２より、本発明の前記絶縁膜材料を用いて形成した絶縁膜（層間絶縁膜、エッチングストッパ膜、ＣＭＰストッパ膜）を含む多層配線構造を有する半導体装置は、比較例の絶縁膜を使用した場合に比して、配線間の実効的な誘電率が低く、配線間の寄生容量の低下と配線抵抗の低下とが達成され、しかも製造歩留りが良好であることが判った。【０１１０】
（実施例２７）
−多層配線基板の製造−
実施例２７は、本発明の絶縁膜材料を用いた本発明の多層配線基板の一例である。
図３は、本発明の多層配線基板の一例としてのビルドアッププリント基板の製造に関する一例を説明するための断面概略図である。
まず、コア基板３１（これは、一般にガラス繊維等の補強用フィラーを含む樹脂製であり、両面に微細パターンで形成した銅の配線層３７、両面の配線層３７を接続するための、絶縁樹脂３４が充填されたスルーホール３５、そして基板自体の内部に形成された配線層３８を含む）の両面に、本発明の前記絶縁膜材料を用いて層間絶縁膜３２を形成し、更に層間絶縁膜３２の表面に、感光性の樹脂材料を塗布し、続いて露光及び現像を行ってビアホール３６を形成した。次に、こうして形成した層間絶縁膜３２の上に無電解めっきとこれに続く電解めっきにより銅を析出させて薄膜を形成し、これをパターン化して銅の配線層３３を形成した。その後、上記の層間絶縁膜３２の形成から配線層３３の形成までの工程を繰り返して、多層回路基板４０を製造した。なお、多層回路基板４０は更に、外部回路との接続用に一番上の配線層３７に接して形成されたはんだバンプ４１と、保護層としても働くソルダレジスト層４２とを備えている。【０１１１】
（実施例２８）
−半導体装置及びその製造−
実施例２８は、本発明の絶縁膜材料を用いた本発明の半導体装置及びその製造方法の一例である。
まず、図４Ａに示すように、例えば、シリコンウェハー等の半導体基板１２０の表面に、ＭＯＳトランジスタ等の機能素子、容量素子等の受動素子などを用いて、論理回路（不図示）、記憶回路（不図示）などを形成した。次いで、半導体基板１２０上に、本発明の前記絶縁膜材料を用いて層間絶縁膜１２２を形成した。層間絶縁膜１２２は、半導体基板１２０上に、配線層と交互に複数層形成されているが、図４Ａにおいては、１層のみを示している。層間絶縁膜１２２には、開口部１２４が形成されており、開口部１２４には、前記論理回路、前記記憶回路などに電気的に接続された、例えば、アルミニウム（Ａｌ）からなる電極パッド１２６を配設した。
なお、本実施例では、製造コストの低減のために、半導体基板１２０を個々の半導体素子（半導体チップ）に切断しない状態で、以下の工程を行ったが、半導体基板１２０を個々の半導体素子に切断・分離した後に以下の工程を行ってもよい。【０１１２】
次に、図４Ｂに示すように、電極パッド１２６上に、例えば、金（Ａｕ）又は銅（Ｃｕ）等からなるスタッドバンプ１２８を形成した。なお、スタッドバンプ１２８は、ワイヤボンディング技術に用いられるボールボンディング方式を用いて電極パッド１２６上に形成されるバンプ電極である。スタッドバンプ１２８は、金（Ａｕ）等からなるワイヤの先端に放電によってボールを形成後、ワイヤボンディング用のキャピラリを用いてボールを、アルミニウム等よりなる電極パッド１２６上に熱圧着し、ワイヤを固定したままの状態でキャピラリを上部に引き上げ、ワイヤをボール上端部で切断することにより形成した。
なお、スタッドバンプ１２８を形成する前に、半導体基板１２０に形成された各々の半導体チップに対して検査あるいは試験を行い、検査あるいは試験に合格した半導体チップの電極パッド１２６上にのみスタッドバンプ１２８を形成するようにしてもよい。この場合、良品でない半導体チップの電極パッド１２６上にスタッドバンプ１２８を形成しないので、製造コストの低減を図ることができる。【０１１３】
次に、図４Ｃに示すように、半導体基板１２０上に樹脂フィルム１３０（厚み６０μｍ）を載置した。樹脂フィルム１３０は、例えば、味の素株式会社製の絶縁層形成用フィルムＡＢＦを用いることができる。
次いで、図４Ｄに示すように、真空プレス装置を用いて、層間絶縁膜１２２等が形成された半導体基板１２０上に、樹脂フィルム１３０を貼り付けた。即ち、樹脂フィルム１３０を、例えば、１５０℃に加熱して溶解させるとともに、減圧することにより、層間絶縁膜１２２上に樹脂フィルム１３０を貼り付け、樹脂層１３２を形成した。ここで、スタッドバンプ１２８は、樹脂層１３２により埋め込まれた状態となった。
この後、例えば、１７０℃にて１時間熱処理を行うことにより、樹脂層１３２を硬化させた。【０１１４】
次に、化学的機械研磨（ＣＭＰ）により、樹脂層１３２の表層部及びスタッドバンプ１２８の上部を研磨した。その結果、図５Ａに示すように、樹脂層１３２Ａ（以下、研磨後の樹脂層を樹脂層１３２Ａと表示し、研磨前の樹脂層１３２と区別する。）の被研磨面には、スタッドバンプ１２８の上端面が表出された。
次に、図５Ｂに示すように、全面に、無電解めっき法により、銅又はニッケルからなるシード層１３８を形成した。シード層１３８の形成方法は、例えば、コンディショニング、樹脂層１３２Ａ表面への触媒の付着等を行った後、無電解めっき法によりシード層１３８を形成した。こうして、例えば膜厚０．３〜０．５μｍの無電解めっき膜よりなりシード層１３８が形成された。かかるシード層１３８は、上述したスタッドバンプ１２８の端面表出部と機械的に接触して形成され、電気的導通を可能とする。【０１１５】
次に、図６Ａに示すように、全面に、スピンコート法により、フォトレジスト膜１４０を形成した。
次いで、フォトリソグラフィ技術を用い、シード層１３８に達する開口部１４２をフォトレジスト膜１４０に形成した。開口部１４２は、配線１４４（図６Ｃ参照）を形成するためのものである。【０１１６】
次に、図６Ｂに示すように、電気めっき法により、フォトレジスト膜１４０の開口部１４２内のシード層１３８上にＣｕからなる配線１４４を形成した。
この後、図６Ｃに示すように、フォトレジスト膜１４０を剥離した。【０１１７】
次に、図７Ａに示すように、配線１４４及びシード層１３８上の全面に、スピンコート法により、フォトレジスト膜１４６を形成した。
次いで、フォトリソグラフィ技術を用い、配線１４４に達する開口部１４８を形成した。開口部１４８は、導体プラグ１５０（図７Ｂ参照）を形成するためのものである。【０１１８】
次に、図７Ｂに示すように、電気めっき法により、開口部１４８内にＣｕからなる導体プラグ１５０を形成した。
この後、図７Ｃに示すように、フォトレジスト膜１４６を剥離した。【０１１９】
次に、図８Ａに示すように、配線１４４の周囲に表出するシード層１３８をウェットエッチングにより除去した。エッチング液としては、例えば１〜１０％程度の過硫酸アンモニウム水溶液を用いることができる。エッチング時間は、例えば２分間程度とした。シード層１３８をエッチング除去する際には、配線１４４や導体プラグ１５０の表面も若干エッチングされる。ただし、シード層１３８の厚さは、配線１４４や導体プラグ１５０のサイズと比較して十分に小さいため、短時間でエッチングすることが可能である。このため、シード層１３８をエッチングする際に、配線１４４や導体プラグ１５０が過度にエッチングされてしまうことはない。
次に、半導体基板１２０上に樹脂フィルム１５２を載置した。樹脂フィルム１５２としては、例えば、樹脂フィルム１３０と同様に、味の素株式会社製の絶縁層形成用フィルムＡＢＦを用いることができる。【０１２０】
次に、図８Ｂに示すように、真空プレス装置を用い、配線１４４及び導体プラグ１５０が形成された樹脂層１３２Ａ上に樹脂フィルム１５２を貼り付けた。具体的には、樹脂フィルム１５２を、例えば、１５０℃に加熱して溶解させるとともに、減圧することにより、樹脂層１３２Ａ上に樹脂フィルム１５４を貼り付けた。こうして、樹脂層１３２Ａ上に樹脂フィルム１５２からなる樹脂層１５４が形成された。配線１４４及び導体プラグ１５０は、樹脂層１５４により埋め込まれた状態となる。
次に、１７０℃にて１時間熱処理を行うことにより、樹脂層１５４を硬化させた。【０１２１】
次に、図９Ａに示すように、化学的機械研磨（ＣＭＰ）により、樹脂層１５４の表層部及び導体プラグ１５０の上部を研磨した。以下、研磨後の樹脂層を樹脂層１５４Ａと表示し、研磨前の樹脂層１５４と区別する。【０１２２】
次に、図９Ｂに示すように、導体プラグ１５０上に、例えばＳｎ系はんだからなる半田バンプ１５６を形成した。
なお、ここでは、導体プラグ１５０上に半田バンプ１５６を直接形成する場合を例に説明したが、導体プラグ１５０上に、ニッケル（Ｎｉ）、金（Ａｕ）等からなるバリアメタル膜（不図示）を形成するようにしてもよい。バリアメタル膜を導体プラグ１５０上に形成し、かかるバリアメタル膜上に半田バンプ１５６を形成するようにすれば、導体プラグ１５０の材料が半田バンプ１５６中に拡散するのを防止することができる。【０１２３】
次に、ダイヤモンド粒子などを結合材で固めて形成した薄刃のブレードを用いて、半導体基板を個々の半導体素子（半導体チップ）に切断・分離した。なお、予め半導体基板を個々の半導体素子に切断・分離しておいた場合には、かかる処理は当然必要としない。
以上により、本発明の半導体装置を製造した。
かかる構造にあっては、半導体基板１２０の電極パッド１２６は、スタッドバンプ１２８、シード層１３８を含む配線１４４、導体プラグ１５０、及び、半田バンプ１５６を介して、外部に電気的に接続される。
【産業上の利用可能性】
【０１２４】
本発明の絶縁膜材料は、誘電率が低く、膜強度が高い絶縁膜、例えば、層間絶縁膜、エッチング用ストッパ膜、化学的機械研磨用ストッパ膜（ＣＭＰストッパ膜）の形成に好適に使用可能であり、多層配線基板、半導体装置に特に好適に使用可能である。
本発明の多層配線基板は、信号伝播速度の高速化が可能であり、応答速度の高速化が要求される半導体集積回路等に特に好適である。
本発明の半導体装置は、配線間の寄生容量の低下と配線抵抗の低下とが達成され、高速で信頼性が高く、フラッシュメモリ、ＤＲＡＭ、ＦＲＡＭ、ＭＯＳトランジスタ等を初めとする各種半導体装置に好適である。
【図２Ａ】
2009008212.tif 000030
【図２Ｂ】
2009008212.tif 000031
【図２Ｃ】
2009008212.tif 000032
【図２Ｄ】
2009008212.tif 000033
【図２Ｅ】
2009008212.tif 000034
【図２Ｆ】
2009008212.tif 000035
【図２Ｇ】
2009008212.tif 000036
【図２Ｈ】
2009008212.tif 000037
【図２Ｉ】
2009008212.tif 000038
【図２Ｊ】
2009008212.tif 000039
【図２Ｋ】
2009008212.tif 000040
【図１】
2009008212.tif 000041
【図３】
2009008212.tif 000042
【図４Ａ】
2009008212.tif 000043
【図４Ｂ】
2009008212.tif 000044
【図４Ｃ】
2009008212.tif 000045
【図４Ｄ】
2009008212.tif 000046
【図５Ａ】
2009008212.tif 000047
【図５Ｂ】
2009008212.tif 000048
【図６Ａ】
2009008212.tif 000049
【図６Ｂ】
2009008212.tif 000050
【図６Ｃ】
2009008212.tif 000051
【図７Ａ】
2009008212.tif 000052
【図７Ｂ】
2009008212.tif 000053
【図７Ｃ】
2009008212.tif 000054
【図８Ａ】
2009008212.tif 000055
【図８Ｂ】
2009008212.tif 000056
【図９Ａ】
2009008212.tif 000057
【図９Ｂ】
2009008212.tif 000058
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
下記構造式（１）で表される構造を有するポリカルボシラン化合物を少なくとも含むことを特徴とする絶縁膜材料。
【化１４】
2009008212.tif 000059
ただし、前記構造式（１）中、Ｒ１は、ｎ回の繰返しの中で、互いに同一であってもよいし異なっていてもよく、炭素数１〜４の炭化水素及び芳香族炭化水素のいずれかを表す。Ｒ２は、ｎ回の繰返しの中で、互いに同一であってもよいし異なっていてもよく、炭素数１〜４の炭化水素及び芳香族炭化水素のいずれかを表す。ｎは、５〜５，０００の整数を表す。
【請求項２】
前記ポリカルボシラン化合物の重量平均分子量が、４００より大きく１０，０００以下である請求の範囲第１項に記載の絶縁膜材料。
【請求項３】
前記構造式（１）で表されるポリカルボシラン化合物におけるシラノール基の含有量（[Ｓｉ−ＯＨ]／ポリカルボシラン化合物の重量平均分子量×１００）が、１重量％〜２０重量％である請求の範囲第１項または第２項に記載の絶縁膜材料。
【請求項４】
前記シラン化合物を更に含む請求の範囲第１項乃至第３項のいずれか１項に記載の絶縁膜材料。
【請求項５】
前記シラン化合物が、アルコキシ基、シラザン結合、クロロ基、アルキルアミノ基及び水酸基の少なくともいずれかを有する請求の範囲第４項に記載の絶縁膜材料。
【請求項６】
前記シラン化合物が、下記一般式（１）〜（３）のいずれかで表される化合物を含む請求の範囲第４項または第５項に記載の絶縁膜材料。
【化１５】
2009008212.tif 000060
【化１６】
2009008212.tif 000061
【化１７】
2009008212.tif 000062
ただし、前記一般式（１）〜（３）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ただし、前記一般式（１）〜（３）におけるＲ１、Ｒ２およびＲ３の少なくともいずれか１つには、少なくとも１つの不飽和結合を有する基が含まれる。
【請求項７】
前記シラン化合物が、下記一般式（１）〜（３）のいずれかで表される化合物からなる群から選ばれた少なくとも２つの化合物について、それぞれＸ１、Ｘ２およびＸ３の少なくともいずれか１つを取り去り、窒素を介して互いに結合させて得られる窒素介在化合物を含む、請求の範囲第４項乃至第６項のいずれかに記載の絶縁膜材料。
【化１８】
2009008212.tif 000063
【化１９】
2009008212.tif 000064
【化２０】
2009008212.tif 000065
ただし、前記一般式（１）〜（３）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ただし、前記一般式（１）〜（３）におけるＲ１、Ｒ２およびＲ３の少なくともいずれか１つには、少なくとも１つの不飽和結合を有する基が含まれる。
【請求項８】
前記窒素介在化合物が、下記一般式（４）〜（７）のいずれかで表される化合物を含む、請求の範囲第７項に記載の絶縁膜材料。
【化２１】
2009008212.tif 000066
【化２２】
2009008212.tif 000067
【化２３】
2009008212.tif 000068
【化２４】
2009008212.tif 000069
ただし、前記一般式（４）〜（７）中、Ｒ１、Ｒ２およびＲ３は、互いに独立に、水素、炭素数１〜４の脂肪族炭化水素基、置換基を含んでいてもよい炭素数６〜８の芳香族炭化水素基、または置換基を含んでいてもよい炭素数４〜８の複素芳香族基を表し、Ｘ１、Ｘ２およびＸ３は、互いに独立に、クロロ基、水酸基、炭素数１〜３のアルコキシ基、または炭素数１〜４のアルキルアミノ基を表す。ｎは３〜５の整数を表す。ただし、前記一般式（４）〜（７）におけるＲ１、Ｒ２およびＲ３の少なくともいずれか１つには、少なくとも１つの不飽和結合を有する基が含まれる。
【請求項９】
前記不飽和結合を有する基が、フェニル基、ビニル基及びピリジニル基からなる群から選択された基である請求の範囲第６項乃至第８項のいずれか１項に記載の絶縁膜材料。
【請求項１０】
基板上に、複数の配線層と、絶縁膜とからなり、かつ前記配線層どうしが電気的に接続された多層配線構造を有してなり、請求の範囲第４項乃至第９項のいずれか１項に記載の絶縁膜材料を用いてケイ素含有絶縁膜を形成し、前記ケイ素含有絶縁膜に少なくとも一種類の光を単独または組み合わせて照射して得られたことを特徴とする多層配線基板。
【国際調査報告】
2009008212.tif 000070
2009008212.tif 000071
2009008212.tif 000072
2009008212.tif 000073
2009008212.tif 000074
2009008212.tif 000075
2009008212.tif 000076
2009008212.tif 000077